СПОСОБ ПОЛУЧЕНИЯ (ПРОСТОЙ ПОЛИЭФИР)КАРБОНАТ-ПОЛИОЛОВ

1. Способ получения (простой полиэфир)карбонат-полиолов, включающий сополимеризацию одного или более Н-функциональных веществ-инициаторов, одного или более алкиленоксидов и диоксида углерода в присутствии катализатора на основе двойных цианидов металлов, где катализатор на основе двойных цианидов металлов получают способом, включающим:
а) синтез твердого катализатора на основе двойных цианидов металлов в присутствии органического комплексообразующего агента и лиганда на основе (простой полиэфир)полиола; и
b) первоначальную промывку катализатора, полученного на стадии а), водным раствором, содержащим:
- 90-100 мас.% воды; и
- 0-10 мас.% лиганда на основе (простой полиэфир)полиола,
с получением суспензии, где водный раствор не содержит какой-либо органический комплексообразующий агент помимо лиганда на основе (простой полиэфир)полиола.
2. Способ по п. 1, который дополнительно включает в себя:
с) выделение катализатора из суспензии, полученной на стадии b); и
d) промывку твердого катализатора, полученного на стадии с), раствором, содержащим:
- 90-100 мас.% органического комплексообразующего агента, и
- 0-10 мас.% (простой полиэфир)полиола.
с получением суспензии.
3. Способ по п. 1 или 2, где количество лиганда на основе (простой полиэфир)полиола в водном растворе на стадии b) составляет от 0,05% до 10% относительно общей массы раствора, предпочтительно от 0,1% до 2%.
4. Способ по пп. 1-3, где катализатор, полученный на стадии а), сначала приводят в контакт с водой и затем приводят в контакт с лигандом на основе (простой полиэфир)полиола, который предпочтительно составляет от 0,1 до 5 мас.% относительно общей массы раствора.
5. Способ по любому из пп. 1-4, где лиганд на основе (простой полиэфир)полиола имеет среднечисловую молекулярную массу ниже 2000 Дальтон.
6. Способ по любому из пп. 1-5, где (простой полиэфир)полиол представляет собой поли(оксипропилен)полиол.
7. Способ по любому из пп. 1-6, где органический комплексообразующий агент выбирают из одноатомных спиртов, альдегидов, кетонов, простых эфиров, сложных эфиров, амидов, мочевин, нитрилов, сульфидов и их смесей, предпочтительно он представляет собой одноатомный спирт.
1
6
8. Способ по любому из пп. 1-7, где алкиленоксид выбирают из этиленоксида, пропиленоксида, бутеноксидов, пентеноксидов, гексеноксидов, гептеноксидов, октеноксидов, ноненоксидов, деценоксида, ундеценоксидов, додеценоксидов, циклопентеноксида, циклогексаноксида, циклогептеноксида, циклооктеноксида и стиролоксида, необязательно замещенных С-С алкильной группой.
9. Способ согласно любому из пп. 1-8, где Н-функциональное вещество-инициатор представляет собой (простой полиэфир)полиол.
10. Способ по любому из пп. 1-9, где Н-функциональное вещество-инициатор представляет собой (простой полиэфир)полиол, полученный с применением кислотного катализа.
11. Способ по любому из пп. 1-10, где, по меньшей мере, одну стадию активирования катализатора на основе DMC проводят до реакции сополимеризации.
12. Способ по п. 11, где проводят две, три или четыре стадии активирования, и только последнюю стадию активирования проводят в присутствии диоксида углерода.
13. Способ по любому из пп. 1-12, который включает следующие стадии:
(i) одно или более Н-функциональных веществ-инициаторов помещают в сосуд и нагревают и/или вакуумируют («сушка»), где катализатор на основе DMC добавляют к одному или более Н-функциональным веществам-инициаторам до или после сушки;
(ii) для активирования
2
2
(ii-1) на первой стадии активирования первую часть всего количества алкиленоксида (в расчете на общее количество алкиленоксида, используемого в способе по изобретению) добавляют к смеси, получающейся на стадии (i), в присутствии СО или предпочтительно в отсутствии СО,
2
(ii-2) на второй стадии активирования после того, как было отмечено активирование на предшествующей стадии, к смеси, получающейся на предшествующей стадии, добавляют вторую часть всего количества алкиленоксида (в расчете на общее количество алкиленоксида, используемого в способе по изобретению), в присутствии или в отсутствии СО,
2
(ii-3) необязательно на третьей стадии активирования после того, как было отмечено активирование на предшествующей стадии, к смеси, получающейся на предшествующей стадии, добавляют третью часть всего количества алкиленоксида (в расчете на общее количество алкиленоксида, используемого в способе по изобретению), в присутствии или в отсутствии СО,
2
(ii-4) необязательно на дополнительной стадии активирования после того, как было отмечено активирование на предшествующей стадии, к смеси, получающейся на предшествующей стадии, добавляют четвертую часть всего количества алкиленоксида (в расчете на общее количество алкиленоксида, используемого в способе по изобретению), в присутствии СО;
(iii) оставшуюся часть алкиленоксида и диоксид углерода вводят непрерывно дозированными порциями в смесь, полученную на стадии (ii) («сополимеризация»).
14. Способ по любому из пп. 11-13, где частичное количество алкиленоксида, используемое на стадиях активирования, составляет на каждой стадии от 1,0 до 15,0 мас.%, в расчете на общее количество алкиленоксида, используемого в способе.
15. (Простой полиэфир)карбонат-полиол, получаемый способом по любому из пп. 1-14.
16. Применение (простой полиэфир)карбонат-полиола по п. 15 для изготовления полиуретана.